(57)【特許請求の範囲】
【請求項１】
下式１で表される５−アルキルサリチルアルドキシム類のライマー・チーマン反応を用いた調製方法であって、
【化１】
0006474909.tif 000006
式１
式中、ＲはＣ６−Ｃ１６アルキル基であり、水−アルコール溶媒系に、ｐ−アルキルフェノール、水酸化ナトリウム、クロロホルム及びヒドロキシルアミンを導入し、さらに使用する前記アルキルフェノールに対して、水酸化ナトリウム及びクロロホルムを化学量論量から１００％超過までの量で用い、ヒドロキシルアミンを化学量論量から６０％超過までの量で用い、前記反応を６０〜７５℃の温度で１．５〜４時間、その後２０〜３０℃の温度で行い、水相のｐＨが＜７．０となるまで反応後混合物を酸性化し、次に、アルコール−水共沸混合物を未反応のクロロホルム混和物と留去し、残渣を中性Ｃ５−Ｃ１０炭化水素溶媒と混合し、層を分離し、前記溶媒を有機相から留去する
ことを特徴とする方法。
【請求項２】
ヒドロキシルアミンが、水溶液状で導入される
請求項１に記載の方法。
【請求項３】
ヒドロキシルアミンが、硫酸（ＩＶ）または塩酸ヒドロキシルアミンの苛性ソーダ液との反応による反応系で生じる
請求項１に記載の方法。
【請求項４】
前記反応が、質量比が２：１〜３：１の水−アルコール溶媒混合物で行われる
請求項１に記載の方法。
【請求項５】
前記溶媒混合物において、Ｃ２−Ｃ４アルコールが用いられる
請求項１に記載の方法。
【請求項６】
前記中性炭化水素溶媒として、ヘキサン、Ｃ５−Ｃ１０液体脂肪族炭化水素類の混合物、またはトルエンが用いられる
請求項１に記載の方法。
【請求項７】
請求項１ないし６のいずれかの方法により調製され、５−アルキルサリチルアルドキシム類を主成分として含有する生成物の腐食防止剤としての利用。
【請求項８】
請求項１ないし６のいずれかの方法により調製され、５−アルキルサリチルアルドキシム類を主成分として含有する生成物のペイント塗装の可塑性及び付着性を高める利用。
【請求項９】
濃度５〜３０％の前記生成物の溶液が、Ｃ２−Ｃ４アルコール類、エーテル類、ケトン類、脂肪族炭化水素類、芳香族炭化水素類から選択された溶媒、または上記選択された溶媒の混合物において用いられる
請求項７または８に記載の利用。
【請求項１０】
塗装系の塗布前にプライマ塗膜として用いられる前記生成物を、遊離した鉱物不純物を清掃した後の金属表面に直接塗布する
請求項８または９に記載の利用。
【発明の詳細な説明】
【技術分野】
【０００１】
本発明は、５−アルキルサリチルアルドキシム類（５−アルキル−２−ヒドロキシ−ベンズアルドキシム類）の調製方法、及び反応生成物の防食剤としての応用に関する。
【背景技術】
【０００２】
５−アルキルサリチルアルドキシム類は、水に不溶性の安定な鉄錯体を形成するため、効果的に金属腐食工程を阻害し、表面を疎水性にする。例えば、欧州特許第０１７８８５０号明細書（特許文献１）は、防食製剤を開示しており、ヒドロキシル基のオルト位にオキシム基を２つ有するアルドキシムを活性物質として含有する。オキシム類を金属表面に直接塗布して使用することができ、適当な有機溶媒の溶液状、または水性乳濁液状でも用いることができる。製剤中の溶媒としては、アルコール類、エーテル類、ケトン類、芳香族及び脂肪族炭化水素類、例えば、エタノール、イソプロパノール、トルエン、キシレン、クロロホルムまたは１，１，１−トリクロロエタンを用いることができる。腐食の一般性を考慮して、この現象を防止するために用いられる製剤は、簡単に得られ、安価であることが重要である。
【０００３】
アルドキシム類の公知の調製方法は、適当なアルデヒドのヒドロキシルアミンとの反応にある。公知の最も古い方法は、塩酸ヒドロキシルアミン［２］［Ｄ．Ｓｔｅｐｎｉａｋ−Ｂｉｎｉａｋｉｅｗｉｃｚ、Ａ．Ｌｕｋｏｗｓｋｉ、Ｐｒｚｅｍ．Ｃｈｅｍ．、６１、４４６−４４８、１９８２］（非特許文献１）、［３］［Ｇ．Ｖ．Ｊｅｆｆｒｅｙ、Ｓｏｃ．Ｃｈｅｍ．Ｉｎｄ．Ｌｏｎｄｏｎ、３、２８３７−７１、１９７４］（非特許文献２）、［４］［ポーランド特許第１１７８８８号］（特許文献２）、［５］［Ａ．Ｉ．Ｖｏｇｅｌ、Ｔｅｘｔｂｏｏｋ  ｏｆ  Ｐｒａｃｔｃａｌ  Ｏｒａｎｉｃ  Ｃｈｅｍｉｓｔｒｙ／Ｐｒｅｐａｒａｔｙｋａ  Ｏｒｇａｎｉｃｚｎａ、ｐｐ．６９２−６９３、Ｗａｒｓｚａｗａ、Ｗｙｄａｗｎｉｃｔｗｏ  Ｎａｕｋｏｗｏ−Ｔｅｃｈｎｉｃｚｎｅ、１９８４］（非特許文献３）または硫酸ヒドロキシルアミン［６］［Ｔｏａｇｏｓｅｉ  Ｃｈｅｍｉｃａｌ  Ｉｎｄｕｓｔｒｙ  ＣＯ．ＬＴＤ，英国特許第１３１０８０８号、１９７３］（特許文献３）の水溶液、またはメタノール［１］［Ｄ．Ｓｔｅｐｎｉａｋ−Ｂｉｎｉａｋｉｅｗｉｃｚ、Ｐｏｌ．Ｊ．Ｃｈｅｍ．、５４、１５６７−１５７１、１９８０］（非特許文献４）溶液を、アルデヒドのメタノール［２］（非特許文献１）またはエタノールなどアルコールの濃縮溶液に、主に反応混合物［５］（非特許文献３）の沸点で、ｐＨを５〜８の範囲に調整しながら、添加することにある。あるいは、有機溶媒を添加せず、調製したヒドロキシルアミン溶液に直接アルデヒドを導入して、３０〜５０℃の温度で、ヒドロキシルアミン安定剤、例えばＳｎ（ＯＨ）2［６］（特許文献３）を添加し、合成を行っていた。合成を完了し、任意でアルコールを反応後混合物から留去すると、生成物はジエチルエーテル［１］（非特許文献４）、［５］（非特許文献３）またはベンゼンもしくはその誘導体［６］（特許文献３）など、水と混和しない中性有機溶媒で抽出される。抽出物を塩酸または硫酸（ＶＩ）で洗浄した後、中性反応が得られるまで水で洗浄する。次に、溶媒を留去し、生成物を可能であれば、ヘキサン、ヘキサン−ベンゼン混合物［１］（非特許文献４）またはクロロホルム−軽質ガソリン混合物［５］（非特許文献３）から結晶化する。
【０００４】
該当する５−アルキルサリチルアルドキシム類を製造するため、一般的にその手順は、その処理における最初のアルデヒド類を調製するための技術が必要である。多くの場合、純粋な５−アルキルサリチルアルデヒド類は高価であるか、または容易に購入できず、通常市販品ではない（研究試薬を除く）。
【０００５】
５−アルキルサリチルアルデヒド類の主な合成方法の１つは、ライマー・チーマン反応であり、ほとんどの場合、試薬として水酸化ナトリウム、アルキルフェノール及びクロロホルム、溶媒として水−メタノール混合物が用いられる。標準的な手順によれば、該当するフェノールのメタノール溶液を水性ＮａＯＨ溶液または懸濁液に導入した後、クロロホルムをメタノールの沸点［１］（非特許文献４）で還流しながらゆっくり添加する。あるいは、該当するフェノール及びクロロホルムの全バッチを水性ＮａＯＨ溶液または懸濁液に導入し、反応を加圧下、８０〜８８℃の温度［７］［Ｗ．Ｅ．Ｓｍｉｔｈ、ザ・ダウ・ケミカル・カンパニー、米国特許第４３２４９２２号、１９８２］（特許文献４）で行う。いずれの異なる方法においても、反応を終了すると、系全体を室温まで冷却し、未反応のＮａＯＨ及び反応で形成したＮａＣｌを水に溶解した後、反応後混合物を硫酸（ＶＩ）または塩酸で酸性化し、水相及び有機相の２層が得られる。分離した有機相を水で洗浄し、用いたフェノールに応じて形成されたアルデヒドを真空分留、または例えばヘキサンからの結晶化［１］（非特許文献４）により精製する。第２段階では、このように得られたアルデヒドを上述の方法を用いてヒドロキシアミンとの縮合反応に付し、５−アルキルサリチルアルドキシムが得られる。
【０００６】
上述の２段階合成には、第１段階、または５−アルキルサリチルアルデヒドの調製における収率が比較的低いという不都合があり、通常アルキルフェノールに対して３５％を超えない。低収率及びアルキルフェノール類の低変換度は、反応系により基質と生成物が平衡に達した後、合成過程の阻害により引き起こされることは明らかである。このように作製されたアルデヒドのヒドロキシルアミンとの縮合収率が１００％に近かったとしても、２段階工程：アルキルフェノール→アルデヒド→オキシムにおけるオキシム合成の最終収率（各段階の収率の積）が３５％を超えないことを容易に計算でき、実際にはさらに低い場合がある。さらに、この方法を用いたアルデヒド類の合成は、重縮合生成物［４］（特許文献２）を含む、多くの副生成物を形成する。また、出発アルデヒドを単離及び精製する必要性は、著しく不便である。
【０００７】
１９９４年、アルデヒドの困難な単離及び精製を除いた、適当な５−アルキルサリチルアルデヒド類のマグネシウム塩とヒドロキシルアミンとの反応により、これらの塩合成後の混合物において直接オキシムを調製する方法が開示された［８］［Ｄ．Ｌｅｖｉｎ、Ｚｅｎｅｃａ  Ｌｉｍｉｔｅｄ、欧州特許出願公開第０５８４９８８号明細書、１９９４］（特許文献５）。まず、適当なｐ−アルキルフェノールのマグネシウムとの塩を調製する。トルエン中のその混合物に、パラホルム（アルデヒド）を少しずつ添加し、同時に、これらの基質の反応において副生成物として形成するメタノールをトルエンとの共沸混合物の形で留去し、最初のｐ−アルキルフェノール塩のオルト位のホルミル化、及びトルエンに懸濁または溶解した該当する５−アルキルサリチルアルデヒドのマグネシウム塩の形成をもたらす。温度４０〜４５℃でのホルミル化直後、水性ヒドロキシルアミン（または、硫酸（ＶＩ）ヒドロキシルアミン）溶液を反応後混合物に導入して、オキシムマグネシウム塩が得られる。最後に、混合物を希硫酸（ＶＩ）で酸性化し、単離後水で洗浄した有機相からトルエンを留去して、粗生成物である該当する５−アルキルサリチルアルドキシムが得られ、任意で真空分留または結晶化により精製する。この方法により、「ワンポット」系において、出発アルキルフェノール類から高収率で所望の５−アルキルサリチルアルドキシム類を得ることができるが、全工程に時間、費用がかかる。
【先行技術文献】
【特許文献】
【０００８】
【特許文献１】欧州特許第０１７８８５０号
【特許文献２】ポーランド特許第１１７８８８号
【特許文献３】英国特許第１３１０８０８号
【特許文献４】米国特許第４３２４９２２号
【特許文献５】欧州特許出願公開第０５８４９８８号
【非特許文献】
【０００９】
【非特許文献１】Ｄ．Ｓｔｅｐｎｉａｋ−Ｂｉｎｉａｋｉｅｗｉｃｚ、Ａ．Ｌｕｋｏｗｓｋｉ、Ｐｒｚｅｍ．Ｃｈｅｍ．、６１、４４６−４４８、１９８２
【非特許文献２】Ｇ．Ｖ．Ｊｅｆｆｒｅｙ、Ｓｏｃ、Ｃｈｅｍ．Ｉｎｄ．Ｌｏｎｄｏｎ、３、２８３７−７１、１９７４
【非特許文献３】Ａ．Ｉ．Ｖｏｇｅｌ、Ｔｅｘｔｂｏｏｋ  ｏｆ  Ｐｒａｃｔｃａｌ  Ｏｒａｎｉｃ  Ｃｈｅｍｉｓｔｒｙ／Ｐｒｅｐａｒａｔｙｋａ  Ｏｒｇａｎｉｃｚｎａ、ｐｐ．６９２−６９３、Ｗａｒｓｚａｗａ、Ｗｙｄａｗｎｉｃｔｗｏ  Ｎａｕｋｏｗａ−Ｔｅｃｈｎｉｃｚｎｅ、１９８４
【非特許文献４】Ｄ．Ｓｔｅｐｎｉａｋ−Ｂｉｎｉａｋｉｅｗｉｃｚ、Ｐｏｌ．Ｊ．Ｃｈｅｍ．、５４、１５６７−１５７１、１９８０
【発明の概要】
【００１０】
本発明の目的は、上記問題を解決することができる方法を提供することである。
【００１１】
下式１で表される５−アルキルサリチルアルドキシム類の調製方法であって、
【００１２】
【化１】
0006474909.tif 000002
式１
【００１３】
式中、ＲはＣ６−Ｃ１６アルキル基であり、水−アルコール溶媒系に、ｐ−アルキルフェノール、水酸化ナトリウム、クロロホルム及びヒドロキシルアミンを導入し、さらに使用するアルキルフェノールに対して、水酸化ナトリウム及びクロロホルムを化学量論量（すなわち、水酸化ナトリウム４モル／アルキルフェノール１モル、クロロホルム１モル／アルキルフェノール１モル）から１００％超過までの量、好ましくは５０〜１００％の超過で用い、ヒドロキシルアミンを化学量論量（すなわち、ヒドロキシルアミン１モル／アルキルフェノール１モル）から６０％超過までの量で用い、反応を６０〜７５℃、好ましくは６３〜７１℃の温度で１．５〜４時間、その後２０〜３０℃の温度で行い、水相のｐＨが＜７．０となるまで反応後混合物を酸性化し、次に、アルコール−水共沸混合物を未反応のクロロホルム混和物と留去し、残渣を中性Ｃ５−Ｃ１０炭化水素溶媒と混合し、層を分離し、溶媒を有機相から留去する、ことにある調製方法。
【００１４】
ヒドロキシルアミンを水溶液状、好ましくは約５０％で導入する。これは、任意で硫酸（ＶＩ）または塩酸ヒドロキシルアミンと水酸化ナトリウムの濃縮）溶液との反応による反応系で生じ得る（ＮａＯＨ２モル／硫酸（ＶＩ）ヒドロキシルアミン１モルまたは苛性アルカリ液１モル／塩酸ヒドロキシルアミン１モルの量で反応系に導入される）。
【００１５】
反応は、質量比が２：１〜３：１の水−アルコール溶媒混合物において行うことが好ましい。アルコールとしては、好ましくはＣ２−Ｃ４アルコールが用いられ、好ましくはイソプロパノールである。飽和炭化水素としては、好ましくはヘキサン、Ｃ５−Ｃ１０液体脂肪族炭化水素類の混合物、またはトルエンが用いられる。
【００１６】
本発明はまた、本発明に記載の方法により得られる生成物の腐食防止剤としての応用、また、ペイント塗装の可塑性及び付着性を高めることを含む。濃度３０％までの溶媒における粗オキシムは、鉱物不純物の除去後、金属表面の塗装のため、さらに精製することなく用いることができる。溶媒としては、被覆防食系の塗布前に鋼表面の浸透のため、低級Ｃ２−Ｃ４アルコール類、エーテル類、ケトン類、芳香族及び脂肪族炭化水素類が用いられ、例えばエタノール、イソプロパノール、トルエン、キシレン、クロロホルム、ヘキサンまたは１，１，１−トリクロロエタン、任意でこれらの溶媒の混合物が用いられる。
【発明を実施するための形態】
【００１７】
本発明による５−アルキルサリチルアルドキシム類の調製方法は、１段階工程である。適当な５−アルキルサリチルアルデヒドのナトリウム塩は、ライマー・チーマン型の反応において形成し、発生した状態で、水−アルコール培地においてヒドロキシルアミンと縮合して、フェノール塩特性を有するオキシムナトリウム塩が得られる。後者は反応後混合物の酸性化後、それ自体を該当するオキシムに変形させる（スキーム１）。ヒドロキシルアミンは、水溶液状で導入され、任意に硫酸（ＶＩ）／塩酸ヒドロキシルアミンの苛性ソーダ液との反応による反応系で生じる。生成物中のオキシム類含有量は、通常６０〜７５％であり、純粋な生成物当たりで計算した形成収率は５０〜８５％である。
【００１８】
【化２】
0006474909.tif 000003
スキーム１
【００１９】
形成するアルデヒド塩からオキシム塩への直接的な変形は、適用した手順を用いて可能であることがわかっており、同時に、予想外にも多くの好ましい効果をもたらす。つまり、アルデヒド縮合または重合の特性を有する副反応を制限し、アルデヒド合成を促進し、出発アルキルフェノールの変換度を増すことである。結果として、オキシム合成の全工程が、十分な選択性及び収率で速やかに起こる。反応生成物は、完成した腐食防止剤であり、反応混合物から分離する必要がない。
【００２０】
本発明により得られた生成物溶液を金属表面に塗布した後に形成する層は、腐食した鋼基板に遊離した錆を除去した後、並びに鋼ブラシで拭いた後のチョーク塗装に対して、典型的なラッカー塗装の優れた付着性を与える。本生成物の応用により、例えば大抵の塗料を用いる場合に必要であるサンドブラスト、研削、化学エッチングなど、鋼表面の完全清掃のための高価で、一般的に技術的に難しく、環境に有害な手順を排除することができる。
【実施例】
【００２１】
本発明によるオキシム類の調製及び応用方法を、以下の実施例により説明する。
【００２２】
実施例１、２−ヒドロキシ−５−ノニル−ベンズアルドキシムの調製
容量０．２５ｌの反応フラスコで、混合、冷却しながら、水酸化ナトリウム０．８５モル（３４．０ｇ）を水５４．０ｇに溶解した。その後、約４０℃の温度で、イソプロパノール２３．０ｇ中のｐ−ノニルフェノール（Ｃ15Ｈ24Ｏ）０．１モル（２２．０ｇ）をフラスコに導入した。同時に、６０℃の水１２．５ｇ中の硫酸（ＶＩ）ヒドロキシルアミン（ＳＨＡ）０．０７５モル（１２．５ｇ）の溶液を調製した。６５℃に加熱した反応フラスコの中身に、激しく撹拌しながら、クロロホルム０．１７５モル（２０．８ｇ）を０．５時間かけて滴加し、同時に、６５〜６８℃の範囲内に温度を維持しながら（反応は発熱を伴う）、調製したＳＨＡ溶液を添加した。これらの試薬を滴加後、反応の撹拌を上記温度で約１．５時間継続した。反応の進行をＴＬＣ（クロロホルム／ヘキサン４：１）により、クロマトグラフ的に制御して、開始アルキルフェノールのスポットの減少を観察した（総反応時間：約２時間）。その後、反応後混合物を室温まで冷却し、次に、混合、冷却しながら、水相のｐＨが＜７．０になるまで３５％硫酸（ＶＩ）を少しずつ添加した。８０〜９５℃で、イソプロパノールの水との共沸混合物を、未反応クロロホルムの混和物とフラスコから留去した。
【００２３】
蒸留後残渣を約３５℃の温度まで冷却した後、ヘキサン３０ｇ（約４４．０ｍｌ）と共に０．２５時間混合した。相分離後、上（有機）相を水で洗浄した。ヘキサンを有機溶液から留去した。蒸留後の残渣は粗生成物である油性黄茶色粘性液体状の２−ヒドロキシ−５−ノニル−ベンズアルドキシム（ｍ＝２６．５ｇ）により構成される。
【００２４】
元素分析で測定した窒素含有量に基づき、主成分であるオキシムのおおよその量を計算し、６４．２％に等しかった。出発ｐ−ノニルフェノールに対する収率：６４．８％。
【００２５】
実施例２、２−ヒドロキシ−５−ノニル−ベンズアルドキシムの調製
手順は実施例１の通りであり、さらに以下の試薬、水４５．０ｇ中の水酸化ナトリウム０．７モル（２８．０ｇ）、イソプロパノール２３．０ｇ中のｐ−ノニルフェノール（Ｃ15Ｈ24Ｏ）０．１モル（２２．０ｇ）、及び室温で５０％水溶液状のヒドロキシルアミン０．１５モル（４．９５ｇ）、並びにクロロホルム０．１７５モル（２０．８ｇ）を用いた。硫酸（ＶＩ）及びヘキサンの消費量は、実施例１と同様である。
【００２６】
粗生成物である２−ヒドロキシ−５−ノニル−ベンズアルドキシム３１．７ｇが得られ、主成分であるオキシムのおおよその量は６８．９％に等しかった。出発ｐ−ノニルフェノールに対する収率：８２．９％。
【００２７】
実施例３、２−ヒドロキシ−５−ドデシル−ベンズアルドキシムの調製
手順は実施例２の通りであり、さらに以下の試薬、脱塩水４５．０ｇ中の水酸化ナトリウム０．７モル（２８．０ｇ）、ｐ−ドデシルフェノール（Ｃ18Ｈ30Ｏ）０．１モル（２６．３ｇ）、及び室温で５０％水溶液状のヒドロキシルアミン０．１５モル（４．９５ｇ）、並びにクロロホルム０．１７５モル（２０．８ｇ）を用いた。総反応時間：２．５時間。硫酸（ＶＩ）及びヘキサンの消費量は、実施例１と同様である。
【００２８】
粗生成物である油性黄茶色粘性液体状の２−ヒドロキシ−５−ドデシル−ベンズアルドキシム３１．１ｇが得られ、主成分であるオキシムのおおよその含有量は６２．５％に等しかった。出発ｐ−ドデシルフェノールに対する収率：６３．６％。
【００２９】
実施例４
ＰＮ−ＥＮ  ＩＳＯ８５０１規格に従って、Ｓｔ３グレードまで清掃（ブラシで清掃、約５０％の表面に錆が残存）した鋼板６枚の表面に、実施例１により調製した粗オキシムをイソプロパノールで希釈（約１０％溶液）した製剤Ａを塗布し、室温で４時間乾燥後、約５．５ｇ粗オキシム／ｍ鋼表面を含有する層が得られた。その後、５０μｍ厚のエポキシドプライマ塗膜、１００μｍ厚の中間層エポキシド塗膜、及び６０μｍ厚のポリウレタン上塗り塗膜からなる塗装系を塗布した。同じ方法で調製したが製剤Ａは未使用の次の鋼板６枚に、同じ塗装系を塗布した。塗膜乾燥後、各系列の板３枚の板中央に交差角３０°の交差切り目を入れた。
【００３０】
板すべてを塩水噴霧室に置き、ＩＳＯ９２２７規格により試験して、塗膜の損傷を確認した（３０±２℃の温度で３％塩化ナトリウム溶液を用いて噴霧）。表１及び２に、塩水噴霧室における１４４０時間試験後の塗膜損傷を示し、ＰＮ−ＥＮ  ＩＳＯ４６２８規格により評価した（Ｉ：製剤Ａ未使用板、ＩＩ：製剤Ａ使用板、Ｘ：交差切れ目を有する板）。
【００３１】
（表１）
表１：製剤Ａ未使用板の塩水噴霧室における試験結果
0006474909.tif 000004
【００３２】
（表２）
表２：製剤Ａ使用板の塩水噴霧室における試験結果
0006474909.tif 000005
Ｒｉ１：表面０．０５％に錆のある錆度。錆度は、Ｒｉ０からＲｉ５で示す。
【００３３】
ふくれ、割れ及び剥離は、０〜５段階の密度及びサイズ（０が最低密度及び最小サイズ）（括弧内の値）で定義する。わかるように、製剤Ａ未使用板の切り目の無い試料にわずかな腐食、及び切り目付近にふくれと、切り目のある板に腐食がある。製剤Ａ使用板の両タイプでは、損傷は生じなかった。
【００３４】
実施例５
ＰＮ−ＥＮ  ＩＳＯ８５０１規格に従って、Ｓｔ３グレードまで清掃（ブラシで清掃、約５０％の表面に錆が残存）したＳ２１５鋼板（以前はＳｔ３）３枚の表面に、実施例１により調製した粗オキシムをイソプロパノールで希釈（１０％溶液）した製剤Ａを塗布し、室温で４時間乾燥後、約５．５ｇ粗オキシム／ｍ鋼表面を含有する層が得られた。その後、５０μｍ厚のエポキシドプライマ塗膜、及び１００μｍ厚の中間層エポキシド塗膜からなる塗装系を塗布した。同じ方法で調製したが製剤Ａは未使用の次の鋼板３枚に、同じ塗装系を塗布した。塗膜乾燥後、インピーダンス分光法による調査、及びＩＳＯ１６２７６規格に記載のプルオフ法による塗装付着性試験を行った。板を湿度室に置き、ＩＳＯ規格に記載の耐食性試験を１４４０時間行った。湿度室から板を取り出した後、外観を評価し、インピーダンス分光法試験を繰り返した。周波数０．１Ｈｚにおけるインピーダンスモジュールの対数値は、塗装のバリア性能を示す。値が６を超えると、バリア性能を証明する。値が高いほど、優れたバリア性能となる。裸眼で確認できる損傷は、試験板のいずれにも見出されなかった。ボディ系におけるインピーダンススペクトルについて、周波数０．１Ｈｚにおけるインピーダンスモジュールの以下の対数値が得られた。
−湿度室試験前：８〜１０（すべての板）
−湿度室試験後：
・８〜１０（製剤Ａ使用板）
・７〜１０（製剤Ａ未使用板）
【００３５】
プルオフ法により測定した塗装付着性の値は、
−湿度室試験前：７〜９ＭＰａ（すべての板）
−湿度室試験後：７〜９ＭＰａ（製剤Ａ使用板）、４〜５ＭＰａ（製剤Ａ未使用板）
であった。
【００３６】
得られた結果は、湿度室における曝露後、製剤Ａを使用した系のより優れたバリア性能、並びに同じ曝露後のより優れた付着性を証明する。